"下記工程aと下記工程bとを含む、平版印刷版の作製方法。a支持体、重合性化合物とバインダーポリマーとを含む感光層、及び、保護層をこの順に有する平版印刷版原版を、画像様に露光する露光工程b露光した平版印刷版原版を、加熱処理を経ることなく、現像液で現像する現像工程ただし、前記平版印刷版原版に対する画像様露光の終了から、前記平版印刷版原版が前記現像液に接触するまでの時間は、1分未満である。前記露光工程において、350nm~450nmの波長を有するレーザー光で、露光する、請求項1に記載の平版印刷版の作製方法。前記露光工程において、100~1000μJ/cm2の照射エネルギーで、前記平版印刷版原版を露光する、請求項2に記載の平版印刷版の作製方法。前記現像工程において、前記現像液が界面活性剤を含有し、該現像液の存在下、前記保護層と前記感光層の非露光部とを同時に除去し、かつ、前記平版印刷版の作製方法が、水洗工程を含まない、請求項1~3のいずれか1項に記載の平版印刷版の作製方法。前記現像液のpHが、2.0~10.0である、請求項1~4のいずれか1項に記載の平版印刷版の作製方法。前記現像液が、炭酸イオン及び炭酸水素イオンを含有する、請求項1~5のいずれか1項に記載の平版印刷版の作製方法。前記現像液が、酸とアミンの反応物からなる塩を含有する、請求項1~6のいずれか1項に記載の平版印刷版の作製方法。前記現像液が、リン酸及び亜リン酸の少なくともいずれかの酸と、ジ又はトリアルカノールアミンとの反応物からなる塩を含有する、請求項7に記載の平版印刷版の作製方法。前記重合性化合物の25°Cにおける粘度が、9000mPas以下である、請求項1~8のいずれか1項に記載の平版印刷版の作製方法。前記重合性化合物が、アクリロイル基を有する、請求項1~9のいずれか1項に記載の平版印刷版の作製方法。前記重合性化合物が、1分子中にアクリロイル基を2つ以上有する、請求項10に記載の平版印刷版の作製方法。前記バインダーポリマーがポリビニルブチラールである、請求項1~11のいずれか1項に記載の平版印刷版の作製方法。前記バインダーポリマーのTgは80°C以上である、請求項1~12のいずれかに記載の平版印刷版の作製方法。前記バインダーポリマーに対する前記重合性化合物の質量比が1未満である、請求項1~13のいずれか1項に記載の平版印刷版の作製方法。前記バインダーポリマーが、架橋性基を有する、請求項1~14のいずれか1項に記載の平版印刷版の作製方法。前記バインダーポリマーの酸価が、0.3~3.0meq/gである、請求項1~15のいずれか1項に記載の平版印刷版の作製方法。前記平版印刷版原版が、前記支持体と前記感光層との間に、更に、前記支持体に吸着する支持体吸着基を有する化合物を含有する中間層を有する、請求項1~16のいずれか1項に記載の平版印刷版の作製方法。前記露光工程及び前記現像工程を、露光装置と現像装置とがコンベアベルトで連結された装置、又は、露光装置と現像装置とが一体成型された装置を用いて行う、請求項1~17のいずれか1項に記載の平版印刷版の作製方法。したがって本発明の目的は、露光後にプレヒートを行うことなく、充分な耐刷性を得つつ、網再現性に優れ、環境への配慮と省スペース、低ランニングコストへの適合化を満足することができる平版印刷版の作製方法を提供することである。本発明者は、鋭意検討した結果、露光後にプレヒートを行わない態様において、平版印刷版原版に対する画像様露光の終了時点から、現像液に接触するまでの時間を所定時間内とすることによって、上記課題が解決されることを見出し、本発明を完成するに至った。すなわち、上記課題は下記の手段により解決することができる。1下記工程aと下記工程bとを含む、平版印刷版の作製方法。a支持体、重合性化合物とバインダーポリマーとを含む感光層、及び、保護層をこの順に有する平版印刷版原版を、画像様に露光する露光工程b露光した平版印刷版原版を、加熱処理を経ることなく、現像液で現像する現像工程ただし、前記平版印刷版原版に対する画像様露光の終了から、前記平版印刷版原版が前記現像液に接触するまでの時間は、1分未満である。2前記露光工程において、350nm~450nmの波長を有するレーザー光で、露光する、上記1に記載の平版印刷版の作製方法。3前記露光工程において、100~1000μJ/cm2の照射エネルギーで、前記平版印刷版原版を露光する、上記2に記載の平版印刷版の作製方法。4前記現像工程において、前記現像液が界面活性剤を含有し、該現像液の存在下、前記保護層と前記感光層の非露光部とを同時に除去し、かつ、前記平版印刷版の作製方法が、水洗工程を含まない、上記1~3のいずれか1項に記載の平版印刷版の作製方法。5前記現像液のpHが、2~10である、上記1~4のいずれか1項に記載の平版印刷版の作製方法。6前記現像液が、炭酸イオン及び炭酸水素イオンを含有する、上記1~5のいずれか1項に記載の平版印刷版の作製方法。7前記現像液が、酸とアミンの反応物からなる塩を含有する、上記1~6のいずれか1項に記載の平版印刷版の作製方法。8前記現像液が、リン酸及び亜リン酸の少なくともいずれかの酸と、ジ又はトリアルカノールアミンの少なくともいずれかのアミン化合物との反応物からなる塩を含有する、上記7に記載の平版印刷版の作製方法。9前記重合性化合物の25°Cにおける粘度が、9000mPas以下である、上記1~8のいずれか1項に記載の平版印刷版の作製方法。10前記重合性化合物が、アクリロイル基を有する、上記1~9のいずれか1項に記載の平版印刷版の作製方法。11前記重合性化合物が、1分子中にアクリロイル基を2つ以上有する、上記10に記載の平版印刷版の作製方法。12前記バインダーポリマーがポリビニルブチラールである、上記1~11のいずれか1項に記載の平版印刷版の作製方法。13前記バインダーポリマーのTgは80°C以上である、上記1~12のいずれかに記載の平版印刷版の作製方法。14前記バインダーポリマーに対する前記重合性化合物の質量比が1未満である、上記1~13のいずれか1項に記載の平版印刷版の作製方法。15前記バインダーポリマーが、架橋性基を有する、上記1~14のいずれか1項に記載の平版印刷版の作製方法。16前記バインダーポリマーの酸価が、0.3~3.0meq/gである、上記1~15のいずれか1項に記載の平版印刷版の作製方法。17前記平版印刷版原版が、前記支持体と前記感光層との間に、更に、前記支持体に吸着する支持体吸着基を有する化合物を含有する中間層を有する、上記1~16のいずれか1項に記載の平版印刷版の作製方法。18前記露光工程及び前記現像工程を、露光装置と現像装置とがコンベアベルトで連結された装置、又は、露光装置と現像装置とが一体成型された装置を用いて行う、上記1~17のいずれか1項に記載の平版印刷版の作製方法。本発明によれば、露光後にプレヒートを行うことなく、充分な耐刷性を得つつ、網再現性に優れ、環境への配慮と省スペース、低ランニングコストへの適合化を満足することができる平版印刷版の作製方法を提供できる。以下、本発明について詳細に説明する。まず、本発明の平版印刷版の作製方法において用いる平版印刷版原版について説明する。平版印刷版原版本発明の平版印刷版の作製方法において使用する平版印刷版原版は、支持体、特定の感光層、及び保護層をこの順に有する。<感光層>本発明の感光層は、重合性化合物及びバインダーポリマーを含み、更に増感色素、重合開始剤を含むことが好ましく、必要に応じてその他成分を含有することができる。重合性化合物本発明における感光層に用いる重合性化合物は、重合性基を有する化合物であり、重合性基を少なくとも1個、好ましくは2個以上、より好ましくは3個以上、更に好ましくは6個以上有する化合物から選ばれる。重合性化合物の重合性基としては、エチレン性不飽和結合基、アミノ基、エポキシ基等が挙げられる。また光照射によりラジカルになり得る官能基であってもよく、そのような重合性基としては、例えば、チオール基、ハロゲン基等が挙げられる。なかでも、エチレン性不飽和結合基が好ましい。エチレン性不飽和結合基としては、スチリル基、メタアクリロイル基、アリル基が好ましく、アクリロイル基が特に好ましい。アクリロイル基を用いることで、プレヒートレス条件でも、露光後の経時による感度の変動を抑制できる。重合性化合物は、1分子中にアクリロイル基を2個以上有することが特に好ましい。重合性化合物は、例えばモノマー、プレポリマー、すなわち2量体、3量体及びオリゴマー、又はそれらの混合物などの化学的形態をもつ。モノマーの例としては、不飽和カルボン酸例えば、アクリル酸、メタクリル酸、イタコン酸、クロトン酸、イソクロトン酸、マレイン酸などや、そのエステル類、アミド類が挙げられ、好ましくは、不飽和カルボン酸と多価アルコール化合物とのエステル、不飽和カルボン酸と多価アミン化合物とのアミド類が用いられる。また、ヒドロキシル基やアミノ基、メルカプト基等の求核性置換基を有する不飽和カルボン酸エステル或いはアミド類と単官能若しくは多官能イソシアネート類或いはエポキシ類との付加反応物、及び単官能若しくは、多官能のカルボン酸との脱水縮合反応物等も好適に使用される。また、イソシアネート基や、エポキシ基等の親電子性置換基を有する不飽和カルボン酸エステル或いはアミド類と単官能若しくは多官能のアルコール類、アミン類、チオール類との付加反応物、更にハロゲン基や、トシルオキシ基等の脱離性置換基を有する不飽和カルボン酸エステル或いはアミド類と単官能若しくは多官能のアルコール類、アミン類、チオール類との置換反応物も好適である。また、別の例として、上記の不飽和カルボン酸の代わりに、不飽和ホスホン酸、スチレン、ビニルエーテル等に置き換えた化合物群を使用することも可能である。これらは、特表2006-508380号公報、特開2002-287344号公報、特開2008-256850号公報、特開2001-342222号公報、特開平9-179296号公報、特開平9-179297号公報、特開平9-179298号公報、特開2004-294935号公報、特開2006-243493号公報、特開2002-275129号公報、特開2003-64130号公報、特開2003-280187号公報、特開平10-333321号公報、を含む参照文献に記載されている。多価アルコール化合物と不飽和カルボン酸とのエステルのモノマーの具体例としては、アクリル酸エステルとして、エチレングリコールジアクリレート、トリエチレングリコールジアクリレート、1,3-ブタンジオールジアクリレート、テトラメチレングリコールジアクリレート、プロピレングリコールジアクリレート、ネオペンチルグリコールジアクリレート、トリメチロールプロパントリアクリレート、トリメチロールプロパントリアクリロイルオキシプロピルエーテル、トリメチロールエタントリアクリレート、ヘキサンジオールジアクリレート、1,4-シクロヘキサンジオールジアクリレート、テトラエチレングリコールジアクリレート、ペンタエリスリトールジアクリレート、ペンタエリスリトールトリアクリレート、ペンタエリスリトールテトラアクリレート、ジペンタエリスリトールジアクリレート、ジペンタエリスリトールヘキサアクリレート、ソルビトールトリアクリレート、ソルビトールテトラアクリレート、ソルビトールペンタアクリレート、ソルビトールヘキサアクリレート、トリアクリロイルオキシエチルイソシアヌレート、イソシアヌール酸エチレンオキシドEO変性トリアクリレート、ポリエステルアクリレートオリゴマー等がある。アクリル酸エステルとしては、トリシクロデカンジメタノールジアクリレート、プロポキシ化エトキシ化ビスフェノールAジアクリレート、プロポキシ化ビスフェノールAジアクリレート、エトキシ化ビスフェノールAジアクリレート、エトキシ化グリセリントリアクリレート、ジトリメチロールプロパンテトラアクリレート、エトキシ化トリメチロールプロパントリアクリレート、エトキシ化ペンタエリスリトールテトラアクリレート、エトキシ化ジペンタエリスリトールヘキサアクリレート等がある。メタクリル酸エステルとしては、テトラメチレングリコールジメタクリレート、トリエチレングリコールジメタクリレート、ネオペンチルグリコールジメタクリレート、トリメチロールプロパントリメタクリレート、トリメチロールエタントリメタクリレート、エチレングリコールジメタクリレート、1,3-ブタンジオールジメタクリレート、ヘキサンジオールジメタクリレート、ペンタエリスリトールジメタクリレート、ペンタエリスリトールトリメタクリレート、ペンタエリスリトールテトラメタクリレート、ジペンタエリスリトールジメタクリレート、ジペンタエリスリトールヘキサメタクリレート、ソルビトールトリメタクリレート、ソルビトールテトラメタクリレート、ビスp-3-メタクリルオキシ-2-ヒドロキシプロポキシフェニルジメチルメタン、ビス-p-メタクリルオキシエトキシフェニルジメチルメタン等がある。イタコン酸エステルとしては、エチレングリコールジイタコネート、プロピレングリコールジイタコネート、1,3-ブタンジオールジイタコネート、1,4-ブタンジオールジイタコネート、テトラメチレングリコールジイタコネート、ペンタエリスリトールジイタコネート、ソルビトールテトライタコネート等がある。クロトン酸エステルとしては、エチレングリコールジクロトネート、テトラメチレングリコールジクロトネート、ペンタエリスリトールジクロトネート、ソルビトールテトラクロトネート等がある。イソクロトン酸エステルとしては、エチレングリコールジイソクロトネート、ペンタエリスリトールジイソクロトネート、ソルビトールテトライソクロトネート等がある。マレイン酸エステルとしては、エチレングリコールジマレート、トリエチレングリコールジマレート、ペンタエリスリトールジマレート、ソルビトールテトラマレート等がある。その他のエステルの例として、例えば、特公昭51-47334号、特開昭57-196231号に記載の脂肪族アルコール系エステル類や、特開昭59-5240号、特開昭59-5241号、特開平2-226149号に記載の芳香族系骨格を有するもの、特開平1-165613号に記載のアミノ基を含有するもの等も好適に用いられる。更に、前述のエステルモノマーは混合物としても使用することができる。また、多価アミン化合物と不飽和カルボン酸とのアミドのモノマーの具体例としては、メチレンビス-アクリルアミド、メチレンビス-メタクリルアミド、1,6-ヘキサメチレンビス-アクリルアミド、1,6-ヘキサメチレンビス-メタクリルアミド、ジエチレントリアミントリスアクリルアミド、キシリレンビスアクリルアミド、キシリレンビスメタクリルアミド等がある。その他の好ましいアミド系モノマーの例としては、特公昭54-21726号に記載のシクロへキシレン構造を有すものを挙げることができる。また、イソシアネートと水酸基の付加反応を用いて製造されるウレタン系付加重合性化合物も好適であり、そのような具体例としては、例えば、特公昭48-41708号公報に記載されている1分子に2個以上のイソシアネート基を有するポリイソシアネート化合物に、下記一般式Aで示される水酸基を含有するビニルモノマーを付加させた1分子中に2個以上の重合性ビニル基を含有するビニルウレタン化合物等が挙げられる。CH2=CR4COOCH2CHR5OHAただし、R4及びR5は、H又はCH3を示す。また、光-酸化可能な重合性化合物も好適であり、例えば、特表2007-506125号に記載の少なくとも1個のウレア基及び/又は第三級アミノ基を含有する重合可能な化合物が特に好ましい。具体例には、下記の化合物が挙げられる。また、特開昭51-37193号公報、特公平2-32293号公報、特公平2-16765号公報、特開2003-344997号公報、特開2006-65210号公報に記載されているようなウレタンアクリレート類や、特公昭58-49860号公報、特公昭56-17654号公報、特公昭62-39417号公報、特公昭62-39418号公報、特開2000-250211号公報、特開2007-94138号公報記載のエチレンオキサイド系骨格を有するウレタン化合物類や、US7153632号公報、特表平8-505958号公報、特開2007-293221号公報、特開2007-293223号公報記載の親水基を有するウレタン化合物類も好適である。本発明における感光層に用いる重合性化合物は、25°Cにおける粘度が9000mPas以下であることが好ましい。例えばモノマー、プレポリマー、すなわち2量体、3量体及びオリゴマー、又はそれらの共重合体、又はそれらの混合物などの化学的形態をもつ。重合性化合物の25°Cにおける粘度は、より好ましくは3500mPas以下であり、更に好ましくは1500mPas以下、更に好ましくは1000mPas以下であり、特に好ましくは150~500mPasである。粘度が150mPas以上であることによって、感光層の流動性が高くなることを抑制でき、製膜性を良好なものとすることができる。粘度が9000mPas以下であることによって、プレヒートレス条件における感度及び網再現性が向上し、感度の経時変動も生じにくい。ここで、本明細書において、上記25°Cにおける粘度は、B型粘度計商品名:TVB-10型粘度計、東機産業社製を用いて測定したものである。これらの重合性化合物について、その構造、単独使用か併用か、添加量等の使用方法の詳細は、最終的な平版印刷版原版の性能設計にあわせて任意に設定できる。上記の重合性化合物は、感光層の全固形分に対して、好ましくは5~75質量、更に好ましくは25~70質量、特に好ましくは30~60質量の範囲で使用される。また、感光層中の他の成分例えばバインダーポリマー、重合開始剤、着色剤等との相溶性、分散性に対しても、重合性化合物の選択使用法は重要な要因であり、例えば、低純度化合物の使用や、2種以上の併用により相溶性を向上させうることがある。また、支持体や後述の保護層等との密着性を向上せしめる目的で特定の構造を選択することもあり得る。そのほか、重合性化合物の使用法は、酸素に対する重合阻害の大小、解像度、かぶり性、屈折率変化、表面粘着性等の観点から適切な構造、配合、添加量を任意に選択でき、更に場合によっては下塗り、上塗りといった層構成塗布方法も考慮され得る。バインダーポリマー本発明の感光層に用いられるバインダーポリマーとしては、感光層成分を支持体上に担持可能であり、現像液により除去可能であるものが用いられる。バインダーポリマーとしては、メタアクリル系重合体、ポリウレタン、ポリビニルアルコール、ポリビニルブチラール、ポリビニルホルマール、ポリアミド、ポリエステル、エポキシ樹脂などが用いられる。メタアクリル系重合体、ポリウレタン、ポリビニルブチラールがより好ましく、ポリビニルブチラールが更に好ましい。バインダーポリマーとして親水基を有するポリビニルブチラールを使用することにより、より現像カスを低減することができる。本発明において、メタアクリル系重合体とは、メタアクリル酸、メタアクリル酸エステルアルキルエステル、アリールエステル、アリルエステル、など、メタアクリルアミド、及びメタアクリルアミド誘導体などのメタアクリル酸誘導体を重合成分として有する共重合体のことを言う。ポリウレタンとは、イソシアネート基を2つ以上有する化合物とヒドロキシル基を2つ以上有する化合物の縮合反応により生成されるポリマーのことをいう。ポリビニルブチラールは、ポリ酢酸ビニルを一部又は全てを鹸化して得られるポリビニルアルコールとブチルアルデヒドを酸性条件下で反応アセタール化反応させて合成されるポリマーのことを言い、更に、残存したヒドロキシ基と酸基等有する化合物を反応させ方法等により、酸基等を導入したポリマーも含まれる。本発明におけるバインダーポリマーの好適な一例としては、酸基を有するポリマーが挙げられる。酸基としては、カルボン酸基、スルホン酸基、ホスホン酸基、リン酸基、スルホンアミド基等が挙げられるが、特にカルボン酸基が好ましい。酸基を有するポリマーは、通常、酸基を有する繰り返し単位を有しており、このような酸基を含有する繰り返し単位としては、メタアクリル酸由来の繰り返し単位や下記一般式I-Aで表されるものが好ましく用いられる。一般式I-A中、R1は水素原子又はメチル基を表し、R2は単結合又はn1価の連結基を表す。Aは酸素原子又は-NR3-を表し、R3は水素原子又は炭素数1~10の1価の炭化水素基を表す。nは1~5の整数を表す。一般式I-AにおけるR2で表される連結基は、水素原子、炭素原子、酸素原子、窒素原子、硫黄原子及びハロゲン原子からなる1種以上の原子から構成されることが好ましく、R2で表される連結基を構成する原子の原子数は好ましくは1~80である。具体的には、アルキレン基、置換アルキレン基、アリーレン基、置換アリーレン基などが挙げられ、これらの2価の基がアミド結合、エーテル結合、ウレタン結合、ウレア結合、エステル結合のいずれかで複数連結された構造を有していてもよい。R2としては、単結合、アルキレン基、置換アルキレン基、又は、アルキレン基及び置換アルキレン基の少なくとも一方がアミド結合、エーテル結合、ウレタン結合、ウレア結合及びエステル結合の少なくともいずれかによって複数連結された構造であることが好ましく、単結合、炭素数1~5のアルキレン基、炭素数1~5の置換アルキレン基、又は、炭素数1~5のアルキレン基及び炭素数1~5の置換アルキレン基の少なくとも一方がアミド結合、エーテル結合、ウレタン結合、ウレア結合及びエステル結合の少なくともいずれかによって複数連結された構造であることが特に好ましく、単結合、炭素数1~3のアルキレン基、炭素数1~3の置換アルキレン基、又は、炭素数1~3のアルキレン基及び炭素数1~3の置換アルキレン基の少なくとも一方がアミド結合、エーテル結合、ウレタン結合、ウレア結合及びエステル結合の少なくともいずれかによって複数連結された構造であることが最も好ましい。上記置換アルキレン基及び置換アリーレン基における置換基としては、水素原子を除く1価の非金属原子団を挙げることができ、ハロゲン原子-F、-Br、-Cl、-I、ヒドロキシル基、シアノ基、アルコキシ基、アリーロキシ基、メルカプト基、アルキルチオ基、アリールチオ基、アルキルカルボニル基、アリールカルボニル基、アシル基、カルボキシル基及びその共役塩基基、アルコキシカルボニル基、アリーロキシカルボニル基、カルバモイル基、アリール基、アルケニル基、アルキニル基等が挙げられる。R3は水素原子又は炭素数1~5の炭化水素基が好ましく、水素原子又は炭素数1~3の炭化水素基が特に好ましく、水素原子又はメチル基が最も好ましい。nは1~3であることが好ましく、1又は2であることが特に好ましく、1であることが最も好ましい。バインダーポリマーの全共重合成分に占める酸基を有する繰り返し単位の割合モルは、現像性の観点から、1~70が好ましい。現像性と耐刷性の両立を考慮すると、1~50がより好ましく、1~30が特に好ましい。上記酸基を有する繰り返し単位の好ましい具体例としては、下記の例が挙げられる。このような酸基を有するバインダーポリマーとしては、例えば、メタアクリル酸とメタアクリル酸エステル炭素数1~5のアルキルエステル等との共重合体を好適に挙げることができる。また、例えば、下記のような酸基を導入したポリビニルブチラールも好ましく用いられる。一般式I-Bにおいて、各繰り返し単位の好ましい比率は、p/q/r/s=50-78モル/1-5モル/5-28モル/5-20モルの範囲である。Ra,Rbは一価の置換基であり、Rc,Rd,Re,Rfはそれぞれ独立に置換基を有してもよい一価の置換基又は単結合であり、mは0~1の整数である。Ra,Rb,Rc,Rd,Re,Rfの好ましい置換基としては、水素原子、置換基を有してもよいアルキル基、ハロゲン原子、置換基を有してもよいアリール基が挙げられる。更に好ましくは、水素原子、メチル基、エチル基、プロピル基などの直鎖アルキル基、カルボン酸が置換したアルキル基、ハロゲン原子、フェニル基、カルボン酸が置換したフェニル基が挙げられる。Rc及びRd、Re及びRfはそれぞれ環構造を形成することができる。RcとReの結合する炭素原子及びRdとRfの結合する炭素原子間の結合は、単結合、二重結合又は芳香族性二重結合であり、二重結合又は芳香族性二重結合の場合、Rc及びRd、Re及びRf、Rc及びRf、又は、Re及びRdは、それぞれ結合して単結合を形成する。一般式I-Bで表されるポリビニルブチラールは、例えば、ポリ酢酸ビニルを一部又は全てを鹸化して得られるポリビニルアルコールとブチルアルデヒドとを酸性条件下で反応アセタール化反応させて合成されるポリマーのヒドロキシ基に対して、下記一般式I-B’で表される化合物を公知の手法に従って反応させることによって得ることができる。なお、一般式I-B’の各基及びmの定義は、一般式I-Bと同様である。更に、本発明におけるバインダーポリマーの好適な一例である、酸基を含有するポリマーの酸基は、塩基性化合物で中和されていても良く、特に、アミノ基、アミジン基、グアニジン基等の塩基性窒素を含有する化合物で中和されていることが好ましい。更に、塩基性窒素を含有する化合物がエチレン性不飽和基を有することも好ましい。具体的な化合物としては、国際公開第2007/057442号記載の化合物が挙げられる。バインダーポリマーの酸価ポリマー1gあたりの酸含率を化学等量数で表したものは、0.3~3.0meq/gであることが好ましく、0.5~2.5meq/gであることがより好ましく、1.0~2.1meq/gであることが最も好ましい。酸価が0.3meq/g以上であることによって、現像性がより良化し、3.0meq/g以下であることによって耐刷性がより向上する傾向となる。更に、本発明におけるバインダーポリマーの好適な一例である、酸基を含有するポリマーの酸基は、塩基性化合物で中和されていても良く、特に、アミノ基、アミジン基、グアニジン基等の塩基性窒素を含有する化合物で中和されていることが好ましい。更に、塩基性窒素を含有する化合物がエチレン性不飽和基を有することも好ましい。具体的な化合物としては、国際公開第2007/057442号記載の化合物が挙げられる。本発明に用いられるバインダーポリマーは、架橋性基を有することが好ましい。ここで架橋性基とは、平版印刷版原版を露光した際に感光層中で起こるラジカル重合反応の過程でバインダーポリマーを架橋させる基のことである。このような機能の基であれば特に限定されないが、例えば、付加重合反応し得る官能基としてエチレン性不飽和結合基、アミノ基、エポキシ基等が挙げられる。また光照射によりラジカルになり得る官能基であってもよく、そのような架橋性基としては、例えば、チオール基、ハロゲン基等が挙げられる。なかでも、エチレン性不飽和結合基が好ましい。エチレン性不飽和結合基としては、スチリル基、メタアクリロイル基、アリル基が好ましい。バインダーポリマーが架橋性基を有する場合、バインダーポリマーは、通常、架橋性基を有する繰り返し単位を含有する。バインダーポリマーは、例えば、その架橋性官能基にフリーラジカル重合開始ラジカル又は重合性化合物の重合過程の生長ラジカルが付加し、ポリマー間で直接に又は重合性化合物の重合連鎖を介して付加重合して、ポリマー分子間に架橋が形成されて硬化する。又は、ポリマー中の原子例えば、官能性架橋基に隣接する炭素原子上の水素原子がフリーラジカルにより引き抜かれてポリマーラジカルが生成し、それが互いに結合することによって、ポリマー分子間に架橋が形成されて硬化する。バインダーポリマー中の架橋性基の含有量ヨウ素滴定によるラジカル重合可能な不飽和二重結合の含有量は、バインダーポリマー1g当たり、好ましくは0.01~10.0mmol、より好ましくは0.05~5.0mmol、最も好ましくは0.1~2.0mmolである。本発明に用いられるバインダーポリマーは、更に、メタアクリル酸アルキルエステル又はメタアクリル酸アラルキルエステルに対応する繰り返し単位を有していてもよい。アクリル酸アルキルエステルのアルキル基は、好ましくは炭素数1~5のアルキル基であり、メチル基がより好ましい。アクリル酸アラルキルエステルとしては、アクリル酸ベンジル等が挙げられる。本発明におけるバインダーポリマーは、ガラス転移温度Tgが80°C以上であることが好ましく、90°C以上であることがより好ましく、100°C以上であることが更に好ましい。これにより、重合性化合物の重合率が低くても印刷に耐えうる十分な強度を印刷版に付与することができる。また、バインダーポリマーのTgは、160°C以下であることが好ましく、これにより、感度低下や現像性の低下が生じる虞れを、より確実に回避することができる。バインダーポリマーは、質量平均分子量が5000以上であるのが好ましく、1万~30万であるのがより好ましく、また、数平均分子量が1000以上であるのが好ましく、2000~25万であるのがより好ましい。多分散度質量平均分子量/数平均分子量は、1.1~10であるのが好ましい。バインダーポリマーは単独で用いても2種以上を混合して用いてもよい。バインダーポリマーの含有量は、良好な画像部の強度と画像形成性の観点から、感光層の全固形分中、5~75質量が好ましく、10~70質量がより好ましく、10~60質量であるのが更に好ましい。また、重合性化合物及びバインダーポリマーの合計含有量は、感光層の全固形分に対して、80質量以下であることが好ましい。80質量を超えると、感度の低下、現像性の低下を引き起こす場合がある。より好ましくは35~75質量である。本発明においては、感光層中のバインダーポリマーに対する重合性化合物の質量比以下、重合性化合物/バインダーポリマーとも言うは、0.60以上であることが好ましく、0.89以上であることがより好ましい。これにより、感度をより向上でき、平版印刷版原版が現像液に接触するまでの時間が変動しても、優れた網再現性を安定的に得ることができる。また、重合性化合物/バインダーポリマーは、3.0以下であることが好ましく、2.2以下であることが好ましく、1.8以下であることがより好ましく、1.0未満であることが更に好ましい。これにより、より確実に感光層としての膜を形成でき、感光層の面状をより良好にできる。重合性化合物を2種以上で使用している場合、上記質量比の算出は、2種以上の重合性化合物の合計量に基づく。同様に、バインダーポリマーを2種以上で使用している場合には、2種以上のバインダーポリマーの合計量に基づく。増感色素本発明の感光層は増感色素を含有することが好ましい。増感色素として、例えば350~450nmの波長域に極大吸収を有する増感色素や、500~600nmの波長域に極大吸収を有する増感色素、750~1400nmの波長域に極大吸収を有する赤外線吸収剤を添加することで、各々、当業界で通常用いられている405nmのバイオレットレーザー、532nmのグリーンレーザ、830nmのIRレーザーに対応した高感度な平版印刷版原版を提供することができる。まず、350~450nmの波長域に極大吸収を有する増感色素について説明する。この様な増感色素としては、例えば、メロシアニン色素類、ベンゾピラン類、クマリン類、芳香族ケトン類、アントラセン類、等を挙げることができる。350nmから450nmの波長域に吸収極大を持つ増感色素のうち、高感度の観点からより好ましい色素は下記一般式IXで表される色素である。一般式IX中、Aは置換基を有してもよい芳香族環基又はヘテロ環基を表し、Xは酸素原子、硫黄原子又はN-R3をあらわす。R1、R2及びR3は、それぞれ独立に、一価の非金属原子団を表し、AとR1及びR2とR3はそれぞれ互いに結合して、脂肪族性又は芳香族性の環を形成してもよい。一般式IXについて更に詳しく説明する。R1、R2及びR3は、それぞれ独立に、一価の非金属原子団であり、好ましくは、置換若しくは非置換のアルキル基、置換若しくは非置換のアルケニル基、置換若しくは非置換のアリール基、置換若しくは非置換の芳香族複素環残基、置換若しくは非置換のアルコキシ基、置換若しくは非置換のアルキルチオ基、ヒドロキシル基、ハロゲン原子を表す。次に、一般式IXにおけるAについて説明する。Aは置換基を有してもよい芳香族環基又はヘテロ環基を表し、置換基を有してもよい芳香族環又はヘテロ環の具体例としては、一般式IX中のR1、R2及びR3で記載した置換若しくは非置換のアリール基、置換若しくは非置換の芳香族複素環残基と同様のものが挙げられる。このような増感色素の具体例としては特開2007-58170号公報0047~0053に記載の化合物が挙げられる。更に、下記一般式V又はVIで示される増感色素も用いることができる。式V中、R1~R14は各々独立に、水素原子、アルキル基、アルコキシ基、シアノ基又はハロゲン原子を表す。但し、R1~R10の少なくとも一つは炭素数2以上のアルコキシ基を表す。式VI中、R15~R32は各々独立に、水素原子、アルキル基、アルコキシ基、シアノ基又はハロゲン原子を表す。但し、R15~R24の少なくとも一つは炭素数2以上のアルコキシ基を表す。このような増感色素の具体例としては、欧州特許出願公開第1349006号、及び、国際公開第2005/029187号に記載の化合物が挙げられる。また、特開2007-171406号、特開2007-206216号、特開2007-206217号、特開2007-225701号、特開2007-225702号、特開2007-316582号、特開2007-328243号に記載の増感色素も用いることができる。続いて、本発明にて好適に用いられる750~1400nmの波長域に極大吸収を有する増感色素について詳述する。このような増感色素は、赤外線吸収剤を包含し、赤外線レーザの照射露光に対し高感度で電子励起状態となり、かかる電子励起状態に係る電子移動、エネルギー移動、発熱光熱変換機能などが、感光層中に併存する重合開始剤に作用して、該重合開始剤に化学変化を生起させてラジカルを生成させるものと推定されている。いずれせよ、750~1400nmの波長域に極大吸収を有する増感色素を添加することは、750nm~1400nmの波長を有する赤外線レーザ光での直接描画される製版に特に好適であり、従来の平版印刷版原版に比べ、高い画像形成性を発現することができる。赤外線吸収剤は、750nm~1400nmの波長域に吸収極大を有する染料又は顔料であることが好ましい。染料としては、市販の染料及び例えば、染料便覧有機合成化学協会編集、昭和45年刊等の文献に記載されている公知のものが利用できる。具体的には、アゾ染料、金属錯塩アゾ染料、ピラゾロンアゾ染料、ナフトキノン染料、アントラキノン染料、フタロシアニン染料、カルボニウム染料、キノンイミン染料、メチン染料、シアニン染料、スクワリリウム色素、ピリリウム塩、金属チオレート錯体等の染料が挙げられる。これらの染料のうち特に好ましいものとしては、シアニン色素、スクワリリウム色素、ピリリウム塩、ニッケルチオレート錯体、インドレニンシアニン色素が挙げられる。更に、シアニン色素やインドレニンシアニン色素が好ましく、特に好ましい例として下記一般式aで示されるシアニン色素が挙げられる。一般式a中、X1は、水素原子、ハロゲン原子、-NPh2、-X2-L1又は以下に示す基を表す。ここで、X2は酸素原子、窒素原子、又は硫黄原子を示し、L1は、炭素原子数1~12の炭化水素基、ヘテロ原子N、S、O、ハロゲン原子、Seを有する芳香族環、ヘテロ原子を含む炭素原子数1~12の炭化水素基を示す。Xa-は後述するZa-と同様に定義され、Raは、水素原子、アルキル基、アリール基、置換又は無置換のアミノ基、ハロゲン原子より選択される置換基を表す。R1及びR2は、それぞれ独立に、炭素原子数1~12の炭化水素基を示す。感光層塗布液の保存安定性から、R1及びR2は、炭素原子数2個以上の炭化水素基であることが好ましい。また、R1とR2とが互いに結合し、5員環又は6員環を形成していることも好ましい。Ar1、Ar2は、それぞれ同じでも異なっていてもよく、置換基を有していてもよい芳香族炭化水素基を示す。好ましい芳香族炭化水素基としては、ベンゼン環及びナフタレン環が挙げられる。また、好ましい置換基としては、炭素原子数12個以下の炭化水素基、ハロゲン原子、炭素原子数12個以下のアルコキシ基が挙げられる。Y1、Y2は、それぞれ同じでも異なっていてもよく、硫黄原子又は炭素原子数12個以下のジアルキルメチレン基を示す。R3、R4は、それぞれ同じでも異なっていてもよく、置換基を有していてもよい炭素原子数20個以下の炭化水素基を示す。好ましい置換基としては、炭素原子数12個以下のアルコキシ基、カルボキシル基、スルホ基が挙げられる。R5、R6、R7及びR8は、それぞれ同じでも異なっていてもよく、水素原子又は炭素原子数12個以下の炭化水素基を示す。原料の入手性から、好ましくは水素原子である。また、Za-は、対アニオンを示す。ただし、一般式aで示されるシアニン色素が、その構造内にアニオン性の置換基を有し、電荷の中和が必要ない場合にはZa-は必要ない。好ましいZa-は、感光層塗布液の保存安定性から、ハロゲンイオン、過塩素酸イオン、テトラフルオロボレートイオン、ヘキサフルオロフォスフェートイオン、及びスルホン酸イオンであり、特に好ましくは、過塩素酸イオン、ヘキサフルオロフォスフェートイオン、及びアリールスルホン酸イオンである。好適に用いることのできる一般式aで示されるシアニン色素の具体例としては、特開2001-133969号公報の段落番号[0017]~[0019]に記載されたものを挙げることができる。また、特に好ましい他の例として更に、特開2002-278057号に記載の特定インドレニンシアニン色素が挙げられる。顔料としては、市販の顔料及びカラーインデックスC.I.便覧、最新顔料便覧日本顔料技術協会編、1977年刊、最新顔料応用技術CMC出版、1986年刊、印刷インキ技術CMC出版、1984年刊に記載されている顔料が利用できる。これら増感色素の好ましい添加量は、感光層の全固形分100質量部中、好ましくは0.05~30質量部、更に好ましくは0.1~20質量部、最も好ましくは0.2~10質量部の範囲である。重合開始剤感光層は、通常、重合開始剤以下、開始剤化合物とも称するを含有する。本発明においては、ラジカル重合開始剤が好ましく用いられる。本発明における開始剤化合物としては、当業者間で公知のものを制限なく使用でき、具体的には、例えば、トリハロメチル化合物、カルボニル化合物、有機過酸化物、アゾ系化合物、アジド化合物、メタロセン化合物、ヘキサアリールビイミダゾール化合物、有機ホウ素化合物、ジスルホン化合物、オキシムエステル化合物、オニウム塩化合物、鉄アレーン錯体が挙げられる。なかでも、ヘキサアリールビイミダゾール系化合物、オニウム塩、トリハロメチル化合物及びメタロセン化合物からなる群より選択される少なくとも1種であることが好ましく、特にヘキサアリールビイミダゾール系化合物が好ましい。上記の重合開始剤は、2種以上を適宜併用することもできる。ヘキサアリールビイミダゾール系化合物としては、EP24629、EP107792、US4410621の各公報記載のロフィンダイマー類、例えば2,2′-ビスo-クロロフェニル-4,4′,5,5′-テトラフェニルビイミダゾール、2,2′-ビスo-ブロモフェニル-4,4′,5,5′-テトラフェニルビイミダゾール、2,2′-ビスo,p-ジクロロフェニル-4,4′,5,5′-テトラフェニルビイミダゾール、2,2′-ビスo-クロロフェニル-4,4′,5,5′-テトラm-メトキシフェニルビイミダゾール、2,2′-ビスo,o′-ジクロロフェニル-4,4′,5,5′-テトラフェニルビイミダゾール、2,2′-ビスo-ニトロフェニル-4,4′,5,5′-テトラフェニルビイミダゾール、2,2′-ビスo-メチルフェニル-4,4′,5,5′-テトラフェニルビイミダゾール、2,2′-ビスo-トリフルオロメチルフェニル-4,4′,5,5′-テトラフェニルビイミダゾール等が挙げられる。ヘキサアリールビイミダゾール系化合物は、前述の350~450nmの波長域に極大吸収を有する増感色素と併用して用いられることが特に好ましい。本発明において好適に用いられるオニウム塩は、スルホニウム塩、ヨードニウム塩、ジアゾニウム塩が好ましく用いられる。特にジアリールヨードニウム塩、トリアリールスルホニウム塩が好ましく用いられる。オニウム塩は、750~1400nmの波長域に極大吸収を有する赤外線吸収剤と併用して用いられることが特に好ましい。その他の重合開始剤としては、特開2007-206217の段落番号0071~0129に記載の重合開始剤を好ましく用いることができる。本発明における重合開始剤は単独若しくは2種以上の併用によって好適に用いられる。本発明における感光層中の重合開始剤の使用量は感光層全固形分の質量に対し、好ましくは0.01~20質量、より好ましくは0.1~15質量である。更に好ましくは1.0質量~10質量である。その他の感光層成分前記感光層には、更に、必要に応じて種々の添加剤を含有させることができる。添加剤としては、現像性の促進及び塗布面状を向上させるための界面活性剤、現像性と耐刷性両立の為のマイクロカプセル、現像性の向上やマイクロカプセルの分散安定性向上などのための親水性ポリマー、画像部と非画像部を視認するための着色剤や焼き出し剤、感光層の製造中又は保存中のラジカル重合性化合物の不要な熱重合を防止するための重合禁止剤、酸素による重合阻害を防止するための高級脂肪誘導体、画像部の硬化皮膜強度向上のための無機微粒子、現像性向上のための親水性低分子化合物、感度向上の為の共増感剤や連鎖移動剤、可塑性向上のための可塑剤等を添加することができる。これの化合物はいずれも公知のものを使用でき、例えば、特開2007-2062170161~0215に記載の化合物を使用することができる。<感光層の形成>前記感光層は、必要な上記各成分を溶剤に分散又は溶解して塗布液を調製し、塗布して形成される。ここで使用する溶剤としては、メチルエチルケトン、エチレングリコールモノメチルエーテル、1-メトキシ-2-プロパノール、2-メトキシエチルアセテート、1-メトキシ-2-プロピルアセテート、γ-ブチルラクトン等を挙げることができるが、これに限定されるものではない。これらの溶剤は、単独又は混合して使用される。塗布液の固形分濃度は、好ましくは1~50質量である。また塗布、乾燥後に得られる支持体上の感光層塗布量固形分は、0.3~3.0g/m2が好ましい。塗布する方法としては、種々の方法を用いることができる。例えば、バーコーター塗布、回転塗布、スプレー塗布、カーテン塗布、ディップ塗布、エアーナイフ塗布、ブレード塗布、ロール塗布等を挙げられる。<保護層>本発明の作製方法において用いられる平版印刷版原版には、露光時の重合反応を妨害する酸素の拡散侵入を遮断するため、感光層上に保護層酸素遮断層が設けられる。保護層に使用できる材料としては例えば、比較的結晶性に優れた水溶性高分子化合物を用いることが好ましく、具体的には、ポリビニルアルコールを主成分として用いる事が、酸素遮断性、現像除去性といった基本特性的にもっとも良好な結果を与える。保護層に使用するポリビニルアルコールは、必要な酸素遮断性と水溶性を有するための、未置換ビニルアルコール単位を含有する限り、一部がエステル、エーテル、及びアセタールで置換されていても良い。また、同様に一部が他の共重合成分を有していても良い。ポリビニルアルコールはポリ酢酸ビニルを加水分解することにより得られるが、ポリビニルアルコールの具体例としては71~100モル加水分解され、重合繰り返し単位が300から2400の範囲のものをあげる事ができる。具体的には、株式会社クラレ製のPVA-105、PVA-110、PVA-117、PVA-117H、PVA-120、PVA-124、PVA-124H、PVA-CS、PVA-CST、PVA-HC、PVA-203、PVA-204、PVA-205、PVA-210、PVA-217、PVA-220、PVA-224、PVA-217EE、PVA-217E、PVA-220E、PVA-224E、PVA-405、PVA-420、PVA-613、L-8等が挙げられ、これらは単独又は混合して使用できる。好ましい態様としてはポリビニルアルコールの保護層中の含有率が、通常20~95質量、より好ましくは、30~90質量である。また、公知の変性ポリビニルアルコールも好ましく用いることができる。特に、カルボン酸基又はスルホン酸基を有する酸変性ポリビニルアルコールが好ましく用いられる。ポリビニルアルコールと混合して使用する成分としてはポリビニルピロリドン又はその変性物が酸素遮断性、現像除去性といった観点から好ましく、保護層中の含有率が3.5~80質量、好ましくは10~60質量、更に好ましくは15~30質量である。保護層の他の組成物として、グリセリン、ジプロピレングリコール等を水溶性高分子化合物に対して数質量相当量添加して可撓性を付与することができ、また、アルキル硫酸ナトリウム、アルキルスルホン酸ナトリウム等のアニオン界面活性剤;アルキルアミノカルボン酸塩、アルキルアミノジカルボン酸塩等の両性界面活性剤;ポリオキシエチレンアルキルフェニルエーテル等の非イオン界面活性剤を水溶性高分子化合物に対して数質量添加することができる。更に、保護層には、酸素遮断性や感光層表面保護性を向上させる目的で、特開2006-106700号公報0018~0024に記載の無機質の層状化合物を含有させることも好ましい。無機質の層状化合物の中でも、合成の無機質の層状化合物であるフッ素系の膨潤性合成雲母が特に有用である。保護層の塗布量としては、乾燥後の塗布量で、0.05~10g/m2の範囲であることが好ましく、無機質の層状化合物を含有する場合には、0.1~5g/m2の範囲であることが更に好ましく、無機質の層状化合物を含有しない場合には、0.5~5g/m2の範囲であることが更に好ましい。<支持体>本発明において用いられる支持体は、特に限定されず、寸度的に安定な板状な親水性支持体であることが好ましい。特に、アルミニウム板が好ましい。アルミニウム板を使用するに先立ち、粗面化処理、陽極酸化処理等の表面処理を施すのが好ましい。アルミニウム板表面の粗面化処理は、種々の方法により行われるが、例えば、機械的粗面化処理、電気化学的粗面化処理電気化学的に表面を溶解させる粗面化処理、化学的粗面化処理化学的に表面を選択溶解させる粗面化処理が挙げられる。これらの処理については、特開2007-206217の段落番号0241~0245に記載された方法を好ましく用いることができる。支持体は、中心線平均粗さが0.10~1.2μmであるのが好ましい。この範囲内で、感光層との良好な密着性、良好な耐刷性と良好な汚れ難さが得られる。また、支持体の色濃度としては、反射濃度値として0.15~0.65であるのが好ましい。この範囲内で、画像露光時のハレーション防止による良好な画像形成性と現像後の良好な検版性が得られる。支持体の厚さは0.1~0.6mmであるのが好ましく、0.15~0.4mmであるのがより好ましく、0.2~0.3mmであるのが更に好ましい。<支持体親水化処理、中間層>本発明においては、非画像部領域の親水性を向上させ印刷汚れを防止するために、支持体表面の親水化処理を行ったり、支持体と感光層との間に中間層下塗り層を設けることができる。支持体表面の親水化処理としては、支持体をケイ酸ナトリウム等の水溶液に浸漬処理又は電解処理するアルカリ金属シリケート処理、フッ化ジルコン酸カリウムで処理する方法、ポリビニルホスホン酸で処理する方法等が挙げられるが、ポリビニルホスホン酸水溶液に浸漬処理する方法が好ましく用いられる。中間層としては、支持体に吸着する支持体吸着基を有する化合物を有する下塗り層が好ましく用いられる。支持体吸着基としては、例えば、ホスホン酸、リン酸、スルホン酸などの酸基を挙げることができる。これらの化合物は、感光層との密着性を向上させる為に、更に重合性基を含有することが好ましい。更にエチレンオキシド基などの親水性付与基を有する化合物も好適な化合物として挙げることができる。これらの化合物は低分子でも高分子ポリマーであってもよい。特開平10-282679号公報に記載されている付加重合可能なエチレン性二重結合反応基を有しているシランカップリング剤、特開平2-304441号公報記載のエチレン性二重結合反応基を有しているリン化合物などが好適に挙げられる。最も好ましい中間層としては、特開2005-238816、特開2005-125749、特開2006-239867、特開2006-215263公報記載の架橋性基好ましくは、エチレン性不飽和結合基、支持体表面に相互作用する官能基及び親水性基を有する低分子又は高分子化合物を含有するものが挙げられる。下塗り層の塗布量固形分は、0.1~100mg/m2であるのが好ましく、1~30mg/m2であるのがより好ましい。<バックコート層>また、必要に応じて、支持体の裏面にバックコートを設けることができ、例えば、支持体に表面処理を施した後又は下塗り層を形成させた後、支持体の裏面にバックコートを形成することができる。バックコートとしては、例えば、特開平5-45885号公報に記載されている有機高分子化合物、特開平6-35174号公報に記載されている有機金属化合物又は無機金属化合物を加水分解及び重縮合させて得られる金属酸化物からなる被覆層が好適に挙げられる。中でも、SiOCH34、SiOC2H54、SiOC3H74、SiOC4H94等のケイ素のアルコキシ化合物を用いるのが、原料が安価で入手しやすい点で好ましい。製版方法本発明の平版印刷版の作製方法は、a前記平版印刷版原版を、画像様に露光する露光工程と、b露光した平版印刷版原版を、加熱処理を経ることなく、現像液で現像する現像工程とを含む。各工程について詳しく説明する。<露光工程>露光工程は現像処理に先立って、平版印刷版原版を、線画像、網点画像等を有する透明原画を通してレーザー露光するかデジタルデータによるレーザー光走査等で画像様に露光することにより、好適に行われる。望ましい光源の波長は350nmから450nm又は750nmから1400nmの波長が好ましく用いられる。350nmから450nmの場合は、この領域に吸収極大を有する増感色素を感光層に有する平版印刷版原版が用いられ、750nmから1400nmの場合は、この領域に吸収を有する増感色素である赤外線吸収剤を含有する平版印刷版原版が用いられる。350nmから450nmの光源としては、半導体レーザーが好適であり、750nmから1400nmの光源としては、赤外線を放射する固体レーザー及び半導体レーザーが好適である。コストを低減できる、及び、描画速度が速く生産性が高いという理由から、350nm~450nmの波長を有するレーザー光で露光することが好ましい。露光機構は、内面ドラム方式、外面ドラム方式、フラットベッド方式等の何れでもよい。350nmから450nmの光源において、露光エネルギー照射エネルギーは、30μJ/cm2以上であることが好ましく、100μJ/cm2以上であることがより好ましく、150μJ/cm2以上であることが更に好ましく、250μJ/cm2以上であることが最も好ましい。これにより、画像部の強度がより高まり、より優れた耐刷性を得ることができる。また、350nmから450nmの光源において、露光エネルギーは、1000μJ/cm2以下であることが好ましく、500μJ/cm2以下であることがより好ましい。これにより、露光量が高すぎることに起因する網点の太りをより確実に抑制でき、より優れた網再現性を達成することができる。即ち、露光工程において、100~1000μJ/cm2の照射エネルギーで、平版印刷版原版を露光することが好ましい。<現像工程>現像工程は、露光した平版印刷版原版を、加熱処理を経ることなく、現像液で現像する工程である。ただし、平版印刷版原版に対する画像様露光の終了から、平版印刷版原版が現像液に接触するまでの時間以下、焼き溜め時間とも言うは、1分未満である。焼き溜め時間が1分以上であると、網再現性が劣るという問題が生じる。焼き溜め時間は、10秒~1分未満が好ましく、15秒~30秒が更に好ましい。平版印刷版をレーザー露光する場合、通常は端から走査するため露光開始から露光終了まで時間を要し、版内で露光から現像までの時間に差が生じるが、本発明における露光の終了とは、走査露光終了時を意味する。焼き溜め時間が10秒以上であることにより、優れた網再現性を得つつ、より確実に耐刷性を優れたものにできる。上記を鑑み、露光装置から現像装置への搬送は自動的に行われることが好ましい。そのような自動搬送のためには、露光装置と現像装置は互いに連結、又は一体成型されていることが好ましく、露光装置と現像装置との間は遮光されていることが好ましい。露光装置から現像装置への搬送構成としては、コンベアベルト、ローラー、吸盤での搬送、又はそれらの組合せから選択されるが、コンベアベルトが好ましい。現像処理としては、pHが2.0~10.0の現像液を含む一液にて現像する方法が好ましい。このような一液現像によれば、現像後得られた印刷版について、水洗による現像液の除去を行わずとも、印刷機に装着して、印刷を行うことができる。現像の温度は、通常0~60°C程度、好ましくは10~50°C、より好ましくは15~40°Cである。本発明における現像処理は、露光処理した平版印刷版原版を現像液に浸漬してブラシで擦る方法、スプレーにより現像液を吹き付けてブラシで擦る方法等により行うことができる。たとえば、現像液の供給手段及び擦り部材を備えた自動現像処理機により好適に実施することができる。擦り部材として、回転ブラシロールを用いる自動現像処理機が特に好ましい。更に自動処理機は現像処理手段の後に、スクイズローラー等の余剰の現像液を除去する手段や、温風装置等の乾燥手段を備えていることが好ましい。自動現像処理機の具体例は後述する。現像液本発明の製版方法において使用される現像液は、水を主成分とする水を60質量以上含有する水溶液であるのが好ましい。現像液のpHは、好ましくは2.0~10.0であり、より好ましくは5.0~10.0、更に好ましくは6.0~10.0、最も好ましくは6.9~9.9である。なお、現像液は、アルカリ剤を含有しても良い。アルカリ剤を含有する場合は、pHが8.0~10.0の範囲にあることが好ましい態様であり、より好ましいpHは、9.0~10.0、更に好ましくは、9.2~9.9である。アルカリ剤を含有しない場合は、pHが2.0~9.0の範囲にあることが好ましい態様であり、より好ましいpHは、4.0~8.0、更に好ましくは、4.5~7.5である。また、本発明に用いられる現像液は界面活性剤を含有することが好ましい。この際、用いられる界面活性剤としては、アニオン系、ノニオン系、カチオン系、両性イオン系等を挙げることができる。前記アニオン系界面活性剤としては、特に限定されないが、脂肪酸塩類、アビエチン酸塩類、ヒドロキシアルカンスルホン酸塩類、アルカンスルホン酸塩類、ジアルキルスルホコハク酸塩類、直鎖アルキルベンゼンスルホン酸塩類、分岐鎖アルキルベンゼンスルホン酸塩類、アルキルナフタレンスルホン酸塩類、アルキルジフェニルエーテルジスルホン酸塩類、アルキルフェノキシポリオキシエチレンプロピルスルホン酸塩類、ポリオキシエチレンアルキルスルホフェニルエーテル塩類、N-メチル-N-オレイルタウリンナトリウム類、N-アルキルスルホコハク酸モノアミド二ナトリウム塩類、石油スルホン酸塩類、硫酸化ヒマシ油、硫酸化牛脂油、脂肪酸アルキルエステルの硫酸エステル塩類、アルキル硫酸エステル塩類、ポリオキシエチレンアルキルエーテル硫酸エステル塩類、脂肪酸モノグリセリド硫酸エステル塩類、ポリオキシエチレンアルキルフェニルエーテル硫酸エステル塩類、ポリオキシエチレンスチリルフェニルエーテル硫酸エステル塩類、アルキル燐酸エステル塩類、ポリオキシエチレンアルキルエーテル燐酸エステル塩類、ポリオキシエチレンアルキルフェニルエーテル燐酸エステル塩類、スチレン-無水マレイン酸共重合物の部分けん化物類、オレフィン-無水マレイン酸共重合物の部分けん化物類、ナフタレンスルホン酸塩ホルマリン縮合物類等が挙げられる。これらの中でも、アルキルベンゼンスルホン酸塩類、アルキルナフタレンスルホン酸塩類、アルキルジフェニルエーテルジスルホン酸塩類が特に好ましく用いられる。前記カチオン系界面活性剤としては、特に限定されないが、例えば、アルキルアミン塩類、第四級アンモニウム塩類、ポリオキシエチレンアルキルアミン塩類、ポリエチレンポリアミン誘導体が挙げられる。前記ノニオン系界面活性剤としては、特に限定されないが、ポリエチレングリコール型の高級アルコールエチレンオキサイド付加物、アルキルフェノールエチレンオキサイド付加物、アルキルナフトールエチレンオキサイド付加物、フェノールエチレンオキサイド付加物、ナフトールエチレンオキサイド付加物、脂肪酸エチレンオキサイド付加物、多価アルコール脂肪酸エステルエチレンオキサイド付加物、高級アルキルアミンエチレンオキサイド付加物、脂肪酸アミドエチレンオキサイド付加物、油脂のエチレンオキサイド付加物、ポリプロピレングリコールエチレンオキサイド付加物、ジメチルシロキサン-エチレンオキサイドブロックコポリマー、ジメチルシロキサン-プロピレンオキサイド-エチレンオキサイドブロックコポリマー等や、多価アルコール型のグリセロールの脂肪酸エステル、ペンタエリスリトールの脂肪酸エステル、ソルビトール及びソルビタンの脂肪酸エステル、ショ糖の脂肪酸エステル、多価アルコールのアルキルエーテル、アルカノールアミン類の脂肪酸アミド等が挙げられる。この中でも、芳香環とエチレンオキサイド鎖を有するものが好ましく、アルキル置換又は無置換のフェノールエチレンオキサイド付加物又は、アルキル置換又は無置換のナフトールエチレンオキサイド付加物がより好ましい。前記両性イオン系界面活性剤としては、特に限定されないが、アルキルジメチルアミンオキシドなどのアミンオキシド系、アルキルベタインなどのベタイン系、アルキルアミノ脂肪酸ナトリウムなどのアミノ酸系が挙げられる。特に、置換基を有してもよいアルキルジメチルアミンオキシド、置換基を有してもよいアルキルカルボキシベタイン、置換基を有してもよいアルキルスルホベタインが好ましく用いられる。これらの具体例は、特開2008-203359号公報0255~0278、特開2008-276166号公報0028~0052等に記載されているものを挙げることができる。界面活性剤は2種以上用いてもよく、現像液中の界面活性剤の含有量は、0.01~20質量が好ましく、0.1~10質量がより好ましい。また、本発明の現像液は、水溶性高分子化合物を含有してもよい。水溶性高分子化合物としては、大豆多糖類、変性澱粉、アラビアガム、デキストリン、繊維素誘導体例えばカルボキシメチルセルロース、カルボキシエチルセルロース、メチルセルロース等及びその変性体、プルラン、ポリビニルアルコール及びその誘導体、ポリビニルピロリドン、ポリアクリルアミド及びアクリルアミド共重合体、ビニルメチルエーテル/無水マレイン酸共重合体、酢酸ビニル/無水マレイン酸共重合体、スチレン/無水マレイン酸共重合体、ポリスチレンスルホン酸などが挙げられる。上記大豆多糖類は、公知のものが使用でき、例えば市販品として商品名ソヤファイブ不二製油株製があり、各種グレードのものを使用することができる。好ましく使用できるものは、10質量水溶液の粘度が10~100mPa/secの範囲にあるものである。上記変性澱粉も、公知のものが使用でき、トウモロコシ、じゃがいも、タピオカ、米、小麦等の澱粉を酸又は酵素等で1分子当たりグルコース残基数5~30の範囲で分解し、更にアルカリ中でオキシプロピレンを付加する方法等で作ることができる。水溶性高分子化合物は2種以上を併用することもできる。水溶性高分子化合物の現像液中における含有量は、0.1~20質量が好ましく、より好ましくは0.5~10質量である。本発明で使用する現像液は、更にpH緩衝剤を含有することが好ましい。本発明のpH緩衝剤としては、pH2.0~10.0に緩衝作用を発揮する緩衝剤が好ましく、弱アルカリ性のpH緩衝剤がより好ましく用いられる。具体的には、a炭酸イオン及び炭酸水素イオン、bホウ酸イオン、c有機アミン化合物及びその有機アミン化合物のイオン、及びそれらの併用などが挙げられる。すなわち、例えばa炭酸イオン及び炭酸水素イオンの組み合わせ、bホウ酸イオン、又はc有機アミン化合物及びその有機アミン化合物のイオンの組み合わせなどが、現像液においてpH緩衝作用を発揮し、現像液を長期間使用してもpHの変動を抑制でき、pHの変動による現像性低下、現像カス発生等を抑制できる。特に好ましくは、a炭酸イオン及び炭酸水素イオンの組み合わせ及びc有機アミン化合物及びその有機アミン化合物のイオンである。炭酸イオン、炭酸水素イオンを現像液中に存在させるには、炭酸塩と炭酸水素塩を現像液に加えてもよいし、炭酸塩又は炭酸水素塩を加えた後にpHを調整することで、炭酸イオンと炭酸水素イオンを発生させてもよい。炭酸塩及び炭酸水素塩は、特に限定されないが、アルカリ金属塩であることが好ましい。アルカリ金属としては、リチウム、ナトリウム、カリウムが挙げられ、ナトリウムが特に好ましい。これらは単独でも、二種以上を組み合わせて用いてもよい。pH緩衝剤としてa炭酸イオンと炭酸水素イオンの組み合わせを採用するとき、炭酸イオン及び炭酸水素イオンの総量は、現像液に対して0.05~5mol/Lが好ましく、0.1~2mol/Lがより好ましく、0.2~1mol/Lが特に好ましい。総量が0.05mol/L以上であると現像性、処理能力が低下しにくく、5mol/L以下であると沈殿や結晶を生成し難くなり、更に現像液の廃液処理時、中和の際にゲル化し難くなり、廃液処理に支障をきたしにくい。pH緩衝剤としてbホウ酸イオンを採用するとき、ホウ酸イオンの総量は、現像液に対して0.05~5mol/Lが好ましく、0.1~2mol/Lがより好ましく、0.2~1mol/Lが特に好ましい。ホウ酸塩の総量が0.05mol/L以上であると現像性、処理能力が低下しにくく、一方5mol/L以下であると沈殿や結晶を生成し難くなり、更に現像液の廃液処理時の中和の際にゲル化し難くなり、廃液処理に支障をきたしにくい。有機アミン化合物及びその有機アミン化合物のイオンは、特に限定されないが、少なくとも1つのヒドロキシル基を有するアルキル基によって置換された、ジ又はトリアルカノールアミン化合物及びそのイオンであることが好ましい。少なくとも1つのヒドロキシル基を有するアルキル基は、更にもうひとつのヒドロキシル基、ハロゲン、ニトロ基、ニトリル基、ヘテロ芳香族基、飽和又は不飽和炭化水素基から選ばれる置換基を有しても良い。アルキル基として炭素数15以下が好ましく、炭素数12以下がより好ましく、炭素数8以下が更に好ましい。具体的なアルカノール基としては、HOCH2、HOCH2CH2、HOCH2CH2CH2、CH3CHOHCH2、CH3COHCH3、HOCH2CH2CH2CH2、CH3CHCH3CHOH、CH3CHC2H5CHOH、CH3CCH3OHCH2、HOCH2CH2CH2CH2CH2CH2、HOCH2CH2CH2CHOHCH2CH2、CH3CH2CHOHCH2CH2CH2、CH3CHCH3CH2CHOHCH2、CH3CHC2H5CH2CHOHCH2、HOCH2CH2CH2CH2CH2CH2CH2CH2、HOCH2CH2CH2CHOHCH2CH2CH2CH2、CH3CH2CHOHCH2CH2CH2CH2CH2、CH3CHCH3CH2CC2H5OHCH2CH2CH2、が挙げられる。ここでは、アミン基のNへの連結部を示す。ジ又はトリアルカノールアミンの具体例として、トリエタノールアミン、ジエタノールアミン、2-アミノ-2-メチル-1,3-プロパンジオール、2-アミノ-2-エチル-1,3-プロパンジオール、トリスヒドロキシメチルアミノメタン、トリイソプロパノールアミン、が挙げられる。現像液は、酸とアミンとの反応物からなる塩を含有することが好ましく、これにより、有機アミン化合物のイオンが生成される。また、現像液は、リン酸及び亜リン酸の少なくともいずれかの酸と、ジ又はトリアルカノールアミンとの反応物からなる塩を含有することがより好ましい。上記pH緩衝剤として、c有機アミン化合物及びその有機アミン化合物のイオンを用いる場合には、その使用量は、現像液中のモル濃度で0.005~5mol/Lが好ましく、0.01~2mol/Lがより好ましく、0.01~1mol/Lが特に好ましい。水溶性のアミン化合物のイオンの総量がこの範囲にあると現像性、処理能力が低下せず、一方廃液処理が容易である。pH緩衝剤が、リン酸及び亜リン酸の少なくともいずれかの酸と、ジ又はトリアルカノールアミンとの反応物からなる塩である場合、その使用量は、現像液中のモル濃度で少なくとも0.02mol/Lが好ましく、少なくとも0.1mol/Lがより好ましく、少なくとも0.15mol/Lが特に好ましい。また、5mol/L以下が好ましく、2.5mol/L以下がより好ましく、1mol/L以下が特に好ましい。アミンの酸に対する物質量比は、0.1以上が好ましく、0.4以上がより好ましく、0.75以上が最も好ましい。また、20以下が好ましく、12以下がより好ましく、5以下が更に好ましい。現像液は、酵素好ましくは加水分解酵素を含有してもよい。酵素が導入された現像液にて処理することにより、現像液中にてエチレン性不飽和化合物が加水分解等され、親水性が向上するため、汚れ防止性の向上および現像カスの発生を抑制することができる。さらに、エステル基を加水分解する場合には、極性変換疎水性から親水性への極性変換を利用しているため、画像部への現像液浸透が起こりにくくなっており、感度、耐刷性を維持したまま、汚れ防止性の向上および現像カスの発生を抑制することができる。本発明に用いられる酵素は、光重合性感光層を有する平版印刷版原版の現像処理における現像カスの発生を抑制する作用を示すものであれば、その種類については特に限定されず、八木達彦ら編酵素ハンドブック第3版朝倉書店に記載されているような群の酵素であれば任意に用いることができる。特に、重合性化合物エチレン性不飽和化合物を分解可溶化させるという目的からは、国際生化学分子生物学連合IUBMB酵素委員会の酵素番号EC番号のEC3.群に属する加水分解酵素を用いることが好ましい。エチレン性不飽和化合物は多くの場合、炭素原子、水素原子、窒素原子、酸素原子、硫黄原子、リン原子、ハロゲン原子などから構成されることから、カルボン酸エステル結合を加水分解する酵素、リン酸エステルを加水分解する酵素、硫酸エステルを加水分解する酵素、エーテル結合を加水分解する酵素、チオエーテル構造を加水分解する酵素、ペプチド結合を加水分解する酵素、炭素-窒素結合を加水分解する酵素、炭素-炭素結合を加水分解する酵素、炭素-ハロゲン結合を加水分解する酵素等が好ましい酵素として挙げられ、より好ましくは、エステル結合、アミド結合、3級アミノ基、ウレタン結合、ウレア結合、チオウレタン結合、及び、チオウレア結合よりなる群から選択される少なくとも1つを加水分解する酵素である。これらの中でも、特にEC3.1群エステル加水分解酵素、EC3.4群ペプチド結合加水分解酵素に属するものが好ましく、EC3.1.1.3トリアシルグリセロールリパーゼ、EC3.4.11.1ロイシンアミノペプチダーゼleucylaminopeptidase、EC3.4.21.62サブチリシンsubtilisin、EC3.4.21.63オルリジンoryzin、EC3.4.22.2パパインpapain、EC3.4.22.32stembromelain、EC3.4.23.18aspergillopepsinI、EC3.4.24.25ビブリオリシン、EC3.4.24.27テルモリシンthermolysin、及び、EC3.4.24.28バシロリシンbacillolysinが好ましい。さらに、EC3.1.1.3、EC3.4.21.14、EC3.4.21.62、EC3.4.21.63が最も好ましい。さらに、前述した通り、本発明において、現像液のpHは、現像性と環境の面から、2~11が好ましく、5~10.7がより好ましく、6~10.5がさらに好ましく、6.9~10.3が特に好ましい。この観点から、酵素としては、アルカリ酵素が好ましく用いられる。ここでアルカリ酵素とは至適pH領域がアルカリ性にある酵素であり、至適pH領域を7.0~11.0に有する酵素が好ましく、至適温度領域を20°C~60°Cに有する酵素が好ましく、30°C~55°Cに有する酵素がより好ましい。具体的には、アルカリプロテアーゼ、アルカリリパーゼ等、アルカリ条件下において主にモノマーのエステル基の加水分解が可能な酵素が好ましい。アルカリプロテアーゼとしては、Bacillussubtilis、Aspergillusoryzae、Bacillusstearothermophilus、パパイヤラテックス、パパイヤ、AnanascomosusM、Pigpancreas、Bacilluslicheniformis、Aspergillusmelleus、Aspergillussp.、Bacilluslentus、Bacillussp.、Bacillusclausii、アルカリリパーゼとしては、Candidacylindracea、Humicolalanuginosa、Psudomonas、Mucorsp.,Chromobacteriumviscosum、Rhizopusjaponics、Aspergillusniger、Mucorjavanicus、Penicilliumcamemberti、Rhizopusoryzae、Candidarugosa、Penicilliumroqueforti、Rhizopusdelemar、Psendomonassp.、Aspergillussp.、Rhizomucormiehei、Bacillussp.、Alcaligenessp.等の微生物起源のものがある。より具体的な態様として、リパーゼPL、リパーゼQLM、リパーゼSL、リパーゼMY、リパーゼOF以上、明糖産業株製、ニューラーゼF3G、リパーゼAアマノ6、リパーゼAYアマノ30G、リパーゼGアマノ50、リパーゼRアマノ、リパーゼASアマノ、ウマミザイムG、パパインW-40、プロテアーゼAアマノG、プロテアーゼNアマノG、プロテアーゼNLアマノ、プロテアーゼPアマノ3G、プロテアーゼSアマノG、プロメラインF、プロレザーFG-F、ペプチターゼR、サモアーゼPC10F、プロチンSD-AC10F、プロチンSD-AY10、プロチンSD-PC10F、プロチンSD-NY10、膵臓性消化酵素TA、プロザイム、プロザイム6、セミアルカリプロティナーゼ、リパーゼAYSアマノ、リパーゼPSアマノSD、リパーゼAKアマノ、リパーゼPSアマノIM、プロテアーゼNアマノ、プロテアーゼSアマノ、アシラーゼアマノ、D-アミノアシラーゼアマノ等以上、天野エンザイム株製や、アルカラーゼ、エスペラーゼ、サビナーゼ、エバラーゼ、カンナーゼ、リポラーゼ、ライペックス、NS44020、NS44120、NS44060、NS44114、NS44126、NS44160等以上ノボザイムズジャパン社製、アルカリ性プロテアーゼタケダ化学工業株製、アロアーゼXA-10ヤクルト薬品工業株、アルカリプロテアーゼGL、プロテックス6L、ピュラフェクト、ピュラフェクトOX、プロペラーゼ、プロテックスOXG、プロテックス40L以上ジェネンコア協和株、スミチームMP新日本化学工業株、ビオブラーゼOP、ビオブラーゼAL-15KG、ビオブラーゼ30G、ビオブラーゼAPL-30、ビオブラーゼXL-416F、ビオブラーゼSP-20FG、ビオブラーゼSP-4FG、プロテアーゼCL-15以上ナガセケムテックス株、オリエンターゼエイチビィアイ株、エンチロンSA洛東化成工業株等が挙げられる。これら酵素の導入方法としては、現像液中に直接投入しても、平版印刷版原版処理時に投入しても構わない。また、現像液に酵素を供給しながら現像処理を行ってもよい。用いられる酵素の添加量としては、酵素固形分として現像液全量に対して0.0001質量~5質量が好ましく、0.001質量~1質量がさらに好ましく、0.001質量~0.3質量が特に好ましい。本発明の現像液には上記の他に、防腐剤、キレート化合物、消泡剤、有機酸、無機酸、無機塩などを含有することができる。具体的には、特開2007-206217号公報0266~0270に記載の化合物を好ましく用いることができる。上記の現像液は、現像補充液としても用いることができる。自動現像処理機を用いて現像する場合、処理量に応じて現像液が疲労してくるので、補充液又は新鮮な現像液を用いて処理能力を回復させてもよい。<乾燥工程>前記現像工程の後、乾燥工程を行うことが好ましい。乾燥手段は、加熱手段は特に制限されず、通常この種の印刷版の乾燥に用いられているものを特に制限なく用いることができる。具体的には、熱風、赤外線、遠赤外線等によって行うことができる。乾燥工程における平版印刷版原版の版面温度は、通常30°C~80°Cであり、40°C~80°Cが好ましく、50°C~80°Cが更に好ましく、60°C~80°Cが特に好ましい。版面温度が低いと十分に乾燥せずにベトツキ等の問題が生じ、高すぎると揮発成分が揮発し臭気が発生しやすくなる。ここで、乾燥工程における版面温度は、乾燥工程直後のアルミニウム版の処理される側の面の温度をいい、アルミニウム版の中央部に相当する位置の面の温度をいう。版面温度は放射温度計により非接触で測定された温度をいう。乾燥工程における加熱時間は、1~20秒とするのが好ましく、5~10秒とするのが更に好ましい。本発明に係る平版印刷版の作製方法の好ましい態様の1つは、現像液が界面活性剤を含有し、現像液の存在下、前記保護層と前記感光層の非露光部とを同時に除去し、かつ、平版印刷版の作製方法が水洗工程を含まないことである。この態様によれば、従来の保護層の除去、現像処理、及びガム液処理を一浴で行うことが可能となり、これにより処理工程を大幅に簡素化することができる。ここで、水洗工程を含まないこととは、平版印刷版原版の露光工程以降、現像処理工程を経て平版印刷版が作製されるまでの間に、一切の水洗工程を含まないことを意味する。即ち、この態様によれば、露光工程と現像工程の間のみならず、現像処理工程後も水洗工程を行うことなく平版印刷版が作製される。作製された印刷版は、そのまま、印刷に供することができる。現像装置図1を参照して本発明の平版印刷版の作製方法に用いられる自動現像処理機の一例について簡単に説明する。図1に示す自動現像処理機100は、平版印刷版原版の搬送路11の搬送方向矢印Aに沿って連続して形成された現像部300及び乾燥部400を有している。現像部300は、外板パネル310にはスリット状挿入口312が設けられている。現像部300の内部には、現像液で満たされている現像槽308を有する処理タンク306と、平版印刷版原版を処理タンク306内部へ案内する挿入ローラー対304が設けられている。現像槽308の上部は遮蔽蓋324で覆われている。現像槽308の内部には、搬送方向上流側から順に、ガイドローラー344及びガイド部材342、液中ローラー対316、ブラシローラー対322、ブラシローラー対326、搬出ローラー対318が並設されている。現像槽308内部に搬送された平版印刷版原版は、現像液中に浸漬され、回転するブラシローラー対322,326の間を通過することにより非画像部が除去される。ブラシローラー対322,326の下部には、スプレーパイプ330が設けられている。スプレーパイプ330はポンプ不図示が接続されており、ポンプによって吸引された現像槽308内の現像液がスプレーパイプ330から現像槽308内へ噴出するようになっている。現像槽308側壁には、第1の循環用配管C1の上端部に形成されたオーバーフロー口51が設けられており、超過分の現像液がオーバーフロー口51に流入し、第1の循環用配管C1を通って現像部300の外部に設けられた外部タンク50に排出される。外部タンク50は第2の循環用配管C2が接続され、第2の循環用配管C2中には、フィルター部54及び現像液供給ポンプ55が設けられている。現像液供給ポンプ55によって、現像液が外部タンク50から現像槽308へ供給される。また、外部タンク50内にはレベル計52,53が設けられている。現像槽308は、第3の循環用配管C3を介して補充用水タンク71に接続されている。第3の循環用配管C3中には水補充ポンプ72が設けられており、この水補充ポンプ72によって補充用水タンク71中に貯留される水が現像槽308へ供給される。液中ローラー対316の上流側には液温センサ336が設置されており、搬出ローラー対318の上流側には液面レベル計338が設置されている。現像部300と乾燥部400との間に配置された仕切り板332にはスリット状挿通口334が設けられている。また、現像部300と乾燥部400との間の通路にはシャッター不図示が設けられ、平版印刷版原版が通路を通過していないとき、通路はシャッターにより閉じられている。乾燥部400は、支持ローラー402、ダクト410,412、搬送ローラー対406、ダクト410,412、搬送ローラー対408がこの順に設けられている。ダクト410,412の先端にはスリット孔414が設けられている。また、乾燥部400には図示しない温風供給手段、発熱手段等の乾燥手段が設けられている。乾燥部400には排出口404が設けられ、乾燥手段により乾燥された平版印刷版は排出口404から排出される。以下、実施例及び比較例により本発明を更に詳細に説明するが、本発明はこれらに制限されるものではない。実施例において使用の高分子化合物についての繰り返し単位の比は、モル比である。[実施例1~5及び比較例1]平版印刷版原版1の作製<支持体の作製>厚さ0.24mmのアルミニウム板材質1050,調質H16を65°Cに保たれた5質量水酸化ナトリウム水溶液に浸漬し、1分間の脱脂処理を行った後、水洗した。この脱脂アルミニウム板を、25°Cに保たれた10質量塩酸水溶液中に1分間浸漬して中和した後、水洗した。次いで、このアルミニウム板を、0.3質量の塩酸水溶液中で、25°C、電流密度100A/dm2の条件下に交流電流により60秒間、電解粗面化を行った後、60°Cに保たれた5質量水酸化ナトリウム水溶液中で10秒間のデスマット処理を行った。デスマット処理を行った粗面化アルミニウム板を、15質量硫酸水溶液溶液中で、25°C、電流密度10A/dm2、電圧15Vの条件下に1分間陽極酸化処理を行い、更に1ポリビニルホスホン酸水溶液を用いて75°Cで親水化処理を行って支持体1を作製した。その表面粗さを測定したところ、0.44μmJISB0601によるRa表示であった。<感光層1の形成>前記支持体1上に、下記組成の感光層塗布液1をバー塗布した後、90°C、60秒でオーブン乾燥し、乾燥塗布量13g/m2の感光層1を形成した。感光層塗布液1下記バインダーポリマー1質量平均分子量:5万、Tg:143°C0.04g下記バインダーポリマー2質量平均分子量:8万0.30g表1に記載の重合性化合物0.68g下記増感色素10.03g下記増感色素20.015g下記増感色素30.015g下記重合開始剤10.13g連鎖移動剤:メルカプトベンゾチアゾール0.01gε―フタロシアニン顔料の分散物0.40g顔料:15質量部、分散剤アリルメタクリレート/メタクリル酸共重合体質量平均分子量:6万、共重合モル比:83/17:10質量部、シクロヘキサノン:15質量部熱重合禁止剤0.01gN-ニトロソフェニルヒドロキシルアミンアルミニウム塩下記フッ素系界面活性剤1質量平均分子量:1万0.001g1-メトキシ-2-プロパノール3.5gメチルエチルケトン8.0gN,Nジメチルアミノプロピルメタクリルアミド0.015g<保護層1の形成>前記感光層1上に、下記組成よりなる保護層塗布液1を、乾燥塗布量が1.2g/m2となるようにバーを用いて塗布した後、125°C、70秒で乾燥して保護層1を形成し、平版印刷版原版1を得た。保護層塗布液1PVA-2050.658g部分加水分解ポリビニルアルコール、クラレ株製、鹸化度=86.5-89.5モル、粘度=4.6-5.4mPas20°C、4質量水溶液中PVA-1050.142g完全加水分解ポリビニルアルコール、クラレ株製、鹸化度=98.0-99.0モル、粘度=5.2-6.0mPas20°C、4質量水溶液中ポリビニルピロリドン/酢酸ビニルモル比1/1質量平均分子量7万0.001g界面活性剤商品名エマレックス710、日本エマルジョン株製0.002g水13g露光、現像及び印刷得られた平版印刷版原版1を、FUJIFILMElectronicImagingLtd製Violet半導体レーザープレートセッターVx9600InGaN系半導体レーザー405nm±10nm発光/出力30mWを搭載により画像露光を実施した。画像描画は、解像度2438dpiで、富士フイルム株製FMスクリーンTAFFETA20を用い、50の平網を、表1に記載の版面露光量照射エネルギーで実施した。次いで、下記組成の現像液1又は2を用い、図1に示す構造の自動現像処理機にて、現像液中への浸漬時間現像時間が21秒となる搬送速度にて現像処理を実施した。ここで、露光工程後かつ現像工程前の間に加熱処理は行っていない。また、露光の終了から平版印刷版原版が現像液に接触するまでの時間焼き溜め時間は表1に記載の時間とした。次いで、現像後の平版印刷版を、ハイデルベルグ社製印刷機SOR-Mに取り付け、湿し水EU-3富士フイルム株製エッチ液/水/イソプロピルアルコール=1/89/10容量比とTRANS-GN墨インキDICグラフィックス株製とを用い、毎時6000枚の印刷速度で印刷を行った。現像液1水88.6gノニオン系界面活性剤W-12.4gノニオン系界面活性剤W-22.4gノニオン系界面活性剤エマレックス710、日本エマルジョン株製1.0g1-フェノキシ-2-プロパノール1.0g1-オクタノール0.6gN-2-ヒドロキシエチルモルホリン1.0gトリエタノールアミン0.5gグルコン酸ナトリウム1.0gクエン酸3ナトリウム0.5gエチレンジアミンテトラアセテート4ナトリウム塩0.05gポリスチレンスルホン酸商品名VersaTL7730質量溶液、Alcochemical社製1.0g上記組成の現像液に、水酸化ナトリウム、及びリン酸を添加し、pHを6.9となるように調整したこれにより、現像液1は、リン酸とトリエタノールアミンとの反応物からなる塩を0.03モル/Lで含有している。現像液2水937.2g下記アニオン系界面活性剤W-323.8gリン酸3g1-フェノキシ-2-プロパノール5gトリエタノールアミン6gポテトデキストリン25gpHは6.5であった現像液2は、リン酸とトリエタノールアミンとの反応物を0.03モル/Lで含有している。評価<網再現性>平版印刷版上の50網点をiCplateIIグレタグマクベス社製を用いての画像部の網再現性を測定した。50~58の値が許容である。<耐刷性>印刷枚数を増やしていくと徐々に平版印刷版上に形成された感光層の画像が磨耗しインキ受容性が低下するため、これに伴い、印刷用紙における画像のインキ濃度が低下する。そこで、インキ濃度反射濃度が印刷開始時よりも0.1低下したときの印刷枚数により、耐刷性を評価した。表1に記載の重合性化合物1及び重合性化合物2の構造を以下に示す。[実施例6~28及び比較例2~4]<支持体の作製>厚さ0.3mmのアルミニウム板を10質量水酸化ナトリウム水溶液に60°Cで25秒間浸漬してエッチングし、流水で水洗後、20質量硝酸水溶液で中和洗浄し、次いで水洗した。これを正弦波の交番波形電流を用いて1質量硝酸水溶液中で300クーロン/dm2の陽極時電気量で電解粗面化処理を行った。引き続いて1質量水酸化ナトリウム水溶液中に40°Cで5秒間浸漬後30質量の硫酸水溶液中に浸漬し、60°Cで40秒間デスマット処理した後、20質量硫酸水溶液中、電流密度2A/dm2の条件で陽極酸化皮膜の厚さが2.7g/m2になるように、2分間陽極酸化処理した。その表面粗さを測定したところ、0.28μmJISB0601によるRa表示であった。このようにして得られた支持体を、支持体Aとする。<支持体2の作製>支持体Aに下記の下塗り液1を、バーコーターを用いて乾燥塗布量12mg/m2となるよう塗布し、100°Cで20秒間乾燥して支持体2を作製した。下塗り液1下記ポリマーSP12.7g純水1000.0g<支持体3の作製>支持体Aに下記の下塗り液2を、バーコーターを用いて乾燥塗布量12mg/m2となるよう塗布し、100°Cで20秒間乾燥して支持体3を作製した。下塗り液2下記ポリマーSP20.87g下記ポリマーSP30.73g純水1000.0g<感光層2の形成>前記支持体2又は3上に、下記組成の感光層塗布液2をバー塗布した後、90°C、60秒でオーブン乾燥し、乾燥塗布量1.3g/m2の感光層2を形成した。<感光層塗布液2>表2に記載の重合性化合物表2に記載の量表2に記載のバインダーポリマー表2に記載の量下記増感色素40.32g上記重合開始剤10.61g下記連鎖移動剤20.57gN-ニトロソフェニルヒドロキシルアミンアルミニウム塩0.020gε―フタロシアニン分散物0.71g顔料:15質量部、分散剤アリルメタクリレート/メタクリル酸共重合体質量平均分子量:6万、共重合モル比:83/17:10質量部、シクロヘキサノン:15質量部上記フッ素系界面活性剤1質量平均分子量:100000.016gメチルエチルケトン47gプロピレングリコールモノメチルエーテル45g上記感光層塗布液2に用いた、連鎖移動剤2及び増感色素4の構造を以下に示す。保護層2感光層2上に、下記組成の保護層用塗布液2をバー塗布し、温風式乾燥装置にて125°Cで34秒間乾燥させ、乾燥塗布量1.4g/m2の保護層2を形成した。<保護層用塗布液2>下記雲母分散液0.6gスルホン酸変性ポリビニルアルコール0.8gゴーセランCKS-50、日本合成化学株製ケン化度:99モル、平均重合度:300、変性度:約0.4モルポリビニルピロリドン/酢酸ビニルモル比1/1質量平均分子量:7万0.001g界面活性剤エマレックス710、日本エマルジョン株製0.002g水13g雲母分散液水368gに合成雲母ソマシフME-100、コープケミカル社製、アスペクト比:1000以上32gを添加し、ホモジナイザーを用いて平均粒径レーザー散乱法0.5μmになる迄分散し、雲母分散液を得た。現像液3下記界面活性剤-1川研ファインケミカル株製:ソフタゾリンLPB-R15g下記界面活性剤-2川研ファインケミカル株製:ソフタゾリンLAO4gキレート剤エチレンジアミンコハク酸三ナトリウムInnoSpecspecialtychemicals社製:オクタクエストE300.68g2-ブロモ-2-ニトロプロパン-1,3ジオール0.025g2-メチル-4-イソチアゾリン-3-オン0.025gシリコーン系消泡剤GE東芝シリコーン株社製:TSA7390.15gグルコン酸ナトリウム1.5g炭酸ナトリウム1.06g炭酸水素ナトリウム0.52g水77.04g酵素ノボザイムズジャパン製:NS441260.3gpHは9.8であった。現像液4ニューコールB-13日本乳化剤株製3gキレート剤エチレンジアミンコハク酸三ナトリウムInnoSpecspecialtychemicals社製:オクタクエストE300.68g2-ブロモ-2-ニトロプロパン-1,3ジオール0.025g2-メチル-4-イソチアゾリン-3-オン0.025gシリコーン系消泡剤GE東芝シリコーン株社製:TSA7390.15gグルコン酸ナトリウム1.5g炭酸ナトリウム1.06g炭酸水素ナトリウム0.52g水77.04g酵素ノボザイムズジャパン製:NS441260.3gpHは9.8であった。評価現像液1又は2の代わりに現像液3、4を用いた他は、実施例1~5と同様にして、平版印刷版原版に対する露光及び現像を行った。ただし、版面露光量照射エネルギー及び焼き溜め時間は、表2の記載の通りである。そして、更に実施例1~5と同様の方法で印刷を行いて印刷版を得て、同様の評価を行った。表2において、重合性化合物1及び重合性化合物2は前記した通りである。重合性化合物34及びバインダーポリマー3~5の構造を以下に示す。表1及び表2から明らかな様に、本発明の感光性平版印刷版の製版方法は、いずれも良好な網再現性と耐刷性を満足する結果が得られた。"